(57)【要約】  メタクロレインを気相接触酸化してメタクリル酸を高選択率で製造できる触媒を提供する。メタクロレインを分子状酸素により気相接触酸化してメタクリル酸を製造する際に用いられる下記式の組成を有するメタクリル酸製造用触媒。    ＰａＭｏｂＶｃＮｂｄＣｕｅＡｆＥｇＧｈ（ＮＨ４）ｉＯｊ（ＡはＳｉ、Ｇｅ、ＡｓおよびＳｂの少なくとも１種、ＥはＢｉ、Ｚｒ、Ｔｅ、Ａｇ、Ｓｅ、Ｗ、Ｂ、Ｆｅ、Ｚｎ、Ｃｒ、Ｍｇ、Ｃａ、Ｓｒ、Ｔａ、Ｃｏ、Ｎｉ、Ｍｎ、Ｂａ、Ｔｉ、Ｓｎ、Ｐｂ、Ｉｎ、Ｓ、Ｐｄ、Ｇａ、ＣｅおよびＬａの少なくとも１種、ＧはＬｉ、Ｎａ、Ｋ、Ｒｂ、ＣｓおよびＴｌの少なくとも１種を表す。ｂ＝１２の時、０．５≦ａ＋ｆ≦２．１、０．０１≦ｃ＋ｄ≦３、０．５≦ａ、０≦ｃ、０．０１≦ｄ≦３、０．００５≦ｅ≦３、０≦ｆ、０≦ｇ≦３、０．０１≦ｈ≦３、０≦ｉ≦５を満たし、ｊは各成分の価数を満足する酸素のモル比率である。）【特許請求の範囲】
【請求項１】
メタクロレインを分子状酸素により気相接触酸化してメタクリル酸を製造する際に用いられる、下記式（１）で表される組成を有するメタクリル酸製造用触媒。
ＰａＭｏｂＶｃＮｂｄＣｕｅＡｆＥｇＧｈ（ＮＨ４）ｉＯｊ    （１）
（式（１）中、Ｐ、Ｍｏ、Ｖ、Ｎｂ、Ｃｕ、ＮＨ４およびＯは、それぞれ、リン、モリブデン、バナジウム、ニオブ、銅、アンモニウム根および酸素を表す。Ａはケイ素、ゲルマニウム、ヒ素およびアンチモンからなる群から選択される少なくとも１種の元素を表す。Ｅはビスマス、ジルコニウム、テルル、銀、セレン、タングステン、ホウ素、鉄、亜鉛、クロム、マグネシウム、カルシウム、ストロンチウム、タンタル、コバルト、ニッケル、マンガン、バリウム、チタン、スズ、鉛、インジウム、硫黄、パラジウム、ガリウム、セリウムおよびランタンからなる群から選択される少なくとも１種の元素を示す。Ｇはリチウム、ナトリウム、カリウム、ルビジウム、セシウムおよびタリウムからなる群から選択される少なくとも１種の元素を表す。ａ〜ｊは、各成分のモル比率を表し、ｂ＝１２の時、０．５≦ａ＋ｆ≦２．１、０．０１≦ｃ＋ｄ≦３、０．５≦ａ、０≦ｃ、０．０１≦ｄ≦３、０．００５≦ｅ≦３、０≦ｆ、０≦ｇ≦３、０．０１≦ｈ≦３、０≦ｉ≦５を満たし、ｊは前記各成分の価数を満足するのに必要な酸素のモル比率である。）
【請求項２】
メタクロレインを分子状酸素により気相接触酸化してメタクリル酸を製造する際に用いられる触媒の、前駆体であって、ケギン型構造を有し、下記式（２）で表される組成を有するメタクリル酸製造用触媒前駆体。
ＰａＭｏｂＶｃＮｂｄＣｕｅＡｆＥｇＧｈ（ＮＨ４）ｉＯｊ    （２）
（式（２）中、Ｐ、Ｍｏ、Ｖ、Ｎｂ、Ｃｕ、ＮＨ４およびＯは、それぞれ、リン、モリブデン、バナジウム、ニオブ、銅、アンモニウム根および酸素を表す。Ａはケイ素、ゲルマニウム、ヒ素およびアンチモンからなる群から選択される少なくとも１種の元素を表す。Ｅはビスマス、ジルコニウム、テルル、銀、セレン、タングステン、ホウ素、鉄、亜鉛、クロム、マグネシウム、カルシウム、ストロンチウム、タンタル、コバルト、ニッケル、マンガン、バリウム、チタン、スズ、鉛、インジウム、硫黄、パラジウム、ガリウム、セリウムおよびランタンからなる群から選択される少なくとも１種の元素を示す。Ｇはリチウム、ナトリウム、カリウム、ルビジウム、セシウムおよびタリウムからなる群から選択される少なくとも１種の元素を表す。ａ〜ｊは、各成分のモル比率を表し、ｂ＝１２の時、０．５≦ａ＋ｆ≦２．４、０．０１≦ｃ＋ｄ≦３、０．５≦ａ、０≦ｃ、０．０１≦ｄ≦３、０．００５≦ｅ≦３、０≦ｆ、０≦ｇ≦３、０．０１≦ｈ≦３、０．１≦ｉ≦２０を満たし、ｊは前記各成分の価数を満足するのに必要な酸素のモル比率である。）
【請求項３】
前記式（１）において、０．３５≦ｄ／（ｃ＋ｄ）≦１を満たす請求項１に記載のメタクリル酸製造用触媒。
【請求項４】
前記式（２）において、０．３５≦ｄ／（ｃ＋ｄ）≦１を満たす請求項２に記載のメタクリル酸製造用触媒前駆体。
【請求項５】
請求項２または４に記載のメタクリル酸製造用触媒前駆体の製造方法であって、
（ｉ）少なくともモリブデンの原料を含むスラリー（Ｉ）または溶液（Ｉ）を調製する工程と、
（ｉｉ）前記スラリー（Ｉ）または前記溶液（Ｉ）にアンモニウム化合物を添加して、アンモニウム塩を含むスラリー（ＩＩ）を調製する工程と、
（ｉｉｉ）前記スラリー（ＩＩ）を乾燥し、前記ケギン型構造を有するメタクリル酸製造用触媒前駆体を得る工程と、
を含み、
前記工程（ｉ）および（ｉｉ）において、前記スラリー（Ｉ）、前記溶液（Ｉ）、および前記スラリー（ＩＩ）のｐＨを０．１〜６．５の範囲内に維持するメタクリル酸製造用触媒前駆体の製造方法。
【請求項６】
請求項５に記載の方法により製造したメタクリル酸製造用触媒前駆体を焼成する工程を含むメタクリル酸製造用触媒の製造方法。
【請求項７】
請求項１または３に記載のメタクリル酸製造用触媒を用いて、メタクロレインを分子状酸素により気相接触酸化してメタクリル酸を製造するメタクリル酸の製造方法。
【請求項８】
請求項６に記載の方法によりメタクリル酸製造用触媒を製造し、該メタクリル酸製造用触媒を用いてメタクロレインを分子状酸素により気相接触酸化してメタクリル酸を製造するメタクリル酸の製造方法。
【請求項９】
請求項６に記載の方法により製造されたメタクリル酸製造用触媒を用いて、メタクロレインを分子状酸素により気相接触酸化してメタクリル酸を製造するメタクリル酸の製造方法。
【請求項１０】
請求項７から９のいずれか１項に記載の方法により製造されたメタクリル酸をエステル化するメタクリル酸エステルの製造方法。
【請求項１１】
請求項７から９のいずれか１項に記載の方法によりメタクリル酸を製造し、該メタクリル酸をエステル化するメタクリル酸エステルの製造方法。
【発明の詳細な説明】
【技術分野】
【０００１】
本発明は、メタクリル酸製造用触媒、メタクリル酸製造用触媒前駆体、およびそれらの製造方法、メタクリル酸の製造方法、並びにメタクリル酸エステルの製造方法に関する。
【背景技術】
【０００２】
メタクロレインを分子状酸素により気相接触酸化してメタクリル酸を製造する際に用いられるメタクリル酸製造用触媒（以下、単に「触媒」とも記す）としては、例えばモリブデン元素およびリン元素を含むヘテロポリ酸系触媒が挙げられる。該ヘテロポリ酸系触媒としては、カウンターカチオンがプロトンであるプロトン型ヘテロポリ酸と、そのプロトンの一部をプロトン以外のカチオンで置換したヘテロポリ酸塩が挙げられる（以下、これらを単に「ヘテロポリ酸」および「ヘテロポリ酸塩」とも言う。また両者を併せて「ヘテロポリ酸（塩）」とも言う）。【０００３】
ヘテロポリ酸（塩）の構造に関して、非特許文献１には、ヘテロポリ酸（塩）はその中心に異種元素（以下中心元素という）を有し、また酸素を共有して縮合酸基が縮合して形成される単核または複核の錯イオンを有していること、縮合形態は数種類知られていること、リン、ヒ素、ケイ素、ゲルマニウム、チタン等が中心元素になり得ることが記載されている。【０００４】
また、非特許文献２には、ヘテロポリ酸（塩）の構造としては、ケギン、欠損型ケギン、ドーソン、欠損型ドーソンなど種々の構造が存在し、調製過程のｐＨを制御することでこれらの構造を作り分けることができること、ケギン型ヘテロポリ酸（塩）は調製過程のｐＨを６以下とすることで調製できることが記載されている。【０００５】
ヘテロポリ酸系触媒を用いてメタクロレインからメタクリル酸を製造する際に、メタクリル酸の選択率が高い触媒として、特許文献１には下記式（Ｉ）で表される触媒が開示されている。【０００６】
ＭｏａＰｂＶｃＣｕｄＳｂｅＮｂｆＸｇＹｈＺｉＯｊ    （Ｉ）
（式（Ｉ）中、Ｍｏ、Ｐ、Ｖ、Ｃｕ、Ｓｂ、Ｎｂ及びＯはそれぞれモリブデン、リン、バナジウム、銅、アンチモン、ニオブ及び酸素を表し、Ｘは鉄、コバルト、ニッケル及び亜鉛からなる群より選ばれた少なくとも１種の元素、Ｙはマグネシウム、カルシウム、ストロンチウム、バリウム、チタン、クロム、タングステン、マンガン、銀、ホウ素、ケイ素、スズ、鉛、ヒ素、ビスマス、インジウム、イオウ、セレン、テルル、ランタン及びセリウムからなる群より選ばれた少なくとも１種の元素、Ｚはナトリウム、カリウム、ルビジウム、セシウム及びタリウムからなる群より選ばれた少なくとも１種の元素を表す。ただし、ａ、ｂ、ｃ、ｄ、ｅ、ｆ、ｇ、ｈ及びｉは各元素の原子比を表し、ａ＝１２のとき、０．１≦ｂ≦３、０．０１≦ｃ≦３、０．０１≦ｄ≦２、０．０１≦ｅ≦３、０．０１≦ｆ≦３、０．０１≦ｇ≦３、０≦ｈ≦３、０．０１≦ｉ≦３であり、ｊは前記各成分の原子比を満足するのに必要な酸素の原子比である。）
【先行技術文献】
【特許文献】
【０００７】
【特許文献１】特開平１１−２２８４８７号公報
【非特許文献】
【０００８】
【非特許文献１】大竹正之、小野田武、触媒、ｖｏｌ．１８、Ｎｏ．６（１９７６）
【非特許文献２】Ｌｅｇｅ  Ｐａｔｔｅｒｓｓｏｎ、Ｉｎｇｅｒａｒｂ  Ａｎｄｅｒｓｓｏｎ、Ｌａｒｓ−Ｏｌｏｆ  Ｏｈｍａｎ、Ｉｎｏｒｇａｎｉｃ  Ｃｈｅｍｉｓｔｒｙ、ｖｏｌ．２５、４７２６−４７３３（１９８６）
【発明の概要】
【発明が解決しようとする課題】
【０００９】
しかしながら、前記触媒を用いてメタクリル酸の製造を行ってもメタクリル酸の選択率の点でまだ不十分であり、工業的見地から更なる改良が望まれている。【００１０】
本発明は、メタクロレインを気相接触酸化してメタクリル酸を高選択率で製造できる触媒、触媒前駆体、およびそれらの製造方法、該触媒を用いたメタクリル酸の製造方法、並びにメタクリル酸エステルの製造方法を提供することを目的とする。
【課題を解決するための手段】
【００１１】
本発明は、以下の［１］〜［１１］である。【００１２】
［１］メタクロレインを分子状酸素により気相接触酸化してメタクリル酸を製造する際に用いられる、下記式（１）で表される組成を有するメタクリル酸製造用触媒。【００１３】
ＰａＭｏｂＶｃＮｂｄＣｕｅＡｆＥｇＧｈ（ＮＨ４）ｉＯｊ    （１）
（式（１）中、Ｐ、Ｍｏ、Ｖ、Ｎｂ、Ｃｕ、ＮＨ４およびＯは、それぞれ、リン、モリブデン、バナジウム、ニオブ、銅、アンモニウム根および酸素を表す。Ａはケイ素、ゲルマニウム、ヒ素およびアンチモンからなる群から選択される少なくとも１種の元素を表す。Ｅはビスマス、ジルコニウム、テルル、銀、セレン、タングステン、ホウ素、鉄、亜鉛、クロム、マグネシウム、カルシウム、ストロンチウム、タンタル、コバルト、ニッケル、マンガン、バリウム、チタン、スズ、鉛、インジウム、硫黄、パラジウム、ガリウム、セリウムおよびランタンからなる群から選択される少なくとも１種の元素を示す。Ｇはリチウム、ナトリウム、カリウム、ルビジウム、セシウムおよびタリウムからなる群から選択される少なくとも１種の元素を表す。ａ〜ｊは、各成分のモル比率を表し、ｂ＝１２の時、０．５≦ａ＋ｆ≦２．１、０．０１≦ｃ＋ｄ≦３、０．５≦ａ、０≦ｃ、０．０１≦ｄ≦３、０．００５≦ｅ≦３、０≦ｆ、０≦ｇ≦３、０．０１≦ｈ≦３、０≦ｉ≦５を満たし、ｊは前記各成分の価数を満足するのに必要な酸素のモル比率である。）。【００１４】
［２］メタクロレインを分子状酸素により気相接触酸化してメタクリル酸を製造する際に用いられる触媒の、前駆体であって、ケギン型構造を有し、下記式（２）で表される組成を有するメタクリル酸製造用触媒前駆体。【００１５】
ＰａＭｏｂＶｃＮｂｄＣｕｅＡｆＥｇＧｈ（ＮＨ４）ｉＯｊ    （２）
（式（２）中、Ｐ、Ｍｏ、Ｖ、Ｎｂ、Ｃｕ、ＮＨ４およびＯは、それぞれ、リン、モリブデン、バナジウム、ニオブ、銅、アンモニウム根および酸素を表す。Ａはケイ素、ゲルマニウム、ヒ素およびアンチモンからなる群から選択される少なくとも１種の元素を表す。Ｅはビスマス、ジルコニウム、テルル、銀、セレン、タングステン、ホウ素、鉄、亜鉛、クロム、マグネシウム、カルシウム、ストロンチウム、タンタル、コバルト、ニッケル、マンガン、バリウム、チタン、スズ、鉛、インジウム、硫黄、パラジウム、ガリウム、セリウムおよびランタンからなる群から選択される少なくとも１種の元素を示す。Ｇはリチウム、ナトリウム、カリウム、ルビジウム、セシウムおよびタリウムからなる群から選択される少なくとも１種の元素を表す。ａ〜ｊは、各成分のモル比率を表し、ｂ＝１２の時、０．５≦ａ＋ｆ≦２．４、０．０１≦ｃ＋ｄ≦３、０．５≦ａ、０≦ｃ、０．０１≦ｄ≦３、０．００５≦ｅ≦３、０≦ｆ、０≦ｇ≦３、０．０１≦ｈ≦３、０．１≦ｉ≦２０を満たし、ｊは前記各成分の価数を満足するのに必要な酸素のモル比率である。）。【００１６】
［３］前記式（１）において、０．３５≦ｄ／（ｃ＋ｄ）≦１を満たす［１］に記載のメタクリル酸製造用触媒。【００１７】
［４］前記式（２）において、０．３５≦ｄ／（ｃ＋ｄ）≦１を満たす［２］に記載のメタクリル酸製造用触媒前駆体。【００１８】
［５］［２］または［４］に記載のメタクリル酸製造用触媒前駆体の製造方法であって、
（ｉ）少なくともモリブデンの原料を含むスラリー（Ｉ）または溶液（Ｉ）を調製する工程と、
（ｉｉ）前記スラリー（Ｉ）または前記溶液（Ｉ）にアンモニウム化合物を添加して、アンモニウム塩を含むスラリー（ＩＩ）を調製する工程と、
（ｉｉｉ）前記スラリー（ＩＩ）を乾燥し、前記ケギン型構造を有するメタクリル酸製造用触媒前駆体を得る工程と、
を含み、
前記工程（ｉ）および（ｉｉ）において、前記スラリー（Ｉ）、前記溶液（Ｉ）、および前記スラリー（ＩＩ）のｐＨを０．１〜６．５の範囲内に維持するメタクリル酸製造用触媒前駆体の製造方法。【００１９】
［６］［５］に記載の方法により製造したメタクリル酸製造用触媒前駆体を焼成する工程を含むメタクリル酸製造用触媒の製造方法。【００２０】
［７］［１］または［３］に記載のメタクリル酸製造用触媒を用いて、メタクロレインを分子状酸素により気相接触酸化してメタクリル酸を製造するメタクリル酸の製造方法。【００２１】
［８］［６］に記載の方法によりメタクリル酸製造用触媒を製造し、該メタクリル酸製造用触媒を用いてメタクロレインを分子状酸素により気相接触酸化してメタクリル酸を製造するメタクリル酸の製造方法。【００２２】
［９］［６］に記載の方法により製造されたメタクリル酸製造用触媒を用いて、メタクロレインを分子状酸素により気相接触酸化してメタクリル酸を製造するメタクリル酸の製造方法。【００２３】
［１０］［７］から［９］のいずれかに記載の方法により製造されたメタクリル酸をエステル化するメタクリル酸エステルの製造方法。【００２４】
［１１］［７］から［９］のいずれかに記載の方法によりメタクリル酸を製造し、該メタクリル酸をエステル化するメタクリル酸エステルの製造方法。
【発明の効果】
【００２５】
本発明によれば、メタクロレインを気相接触酸化してメタクリル酸を高選択率で製造できる触媒、触媒前駆体、およびそれらの製造方法、該触媒を用いたメタクリル酸の製造方法、並びにメタクリル酸エステルの製造方法を提供することができる。
【発明を実施するための形態】
【００２６】
［メタクリル酸製造用触媒］
本発明に係るメタクリル酸製造用触媒は、メタクロレインを分子状酸素により気相接触酸化してメタクリル酸を製造する際に用いられ、下記式（１）で表される組成を有する。
【００２７】
ＰａＭｏｂＶｃＮｂｄＣｕｅＡｆＥｇＧｈ（ＮＨ４）ｉＯｊ    （１）
式（１）中、Ｐ、Ｍｏ、Ｖ、Ｎｂ、Ｃｕ、ＮＨ４およびＯは、それぞれ、リン、モリブデン、バナジウム、ニオブ、銅、アンモニウム根および酸素を表す。Ａはケイ素、ゲルマニウム、ヒ素およびアンチモンからなる群から選択される少なくとも１種の元素を表す。Ｅはビスマス、ジルコニウム、テルル、銀、セレン、タングステン、ホウ素、鉄、亜鉛、クロム、マグネシウム、カルシウム、ストロンチウム、タンタル、コバルト、ニッケル、マンガン、バリウム、チタン、スズ、鉛、インジウム、硫黄、パラジウム、ガリウム、セリウムおよびランタンからなる群から選択される少なくとも１種の元素を示す。Ｇはリチウム、ナトリウム、カリウム、ルビジウム、セシウムおよびタリウムからなる群から選択される少なくとも１種の元素を表す。ａ〜ｊは、各成分のモル比率を表し、ｂ＝１２の時、０．５≦ａ＋ｆ≦２．１、０．０１≦ｃ＋ｄ≦３、０．５≦ａ、０≦ｃ、０．０１≦ｄ≦３、０．００５≦ｅ≦３、０≦ｆ、０≦ｇ≦３、０．０１≦ｈ≦３、０≦ｉ≦５を満たし、ｊは前記各成分の価数を満足するのに必要な酸素のモル比率である。
【００２８】
なお、本発明において「アンモニウム根」とは、アンモニウムイオン（ＮＨ４＋）になり得るアンモニア（ＮＨ３）、およびアンモニウム塩などのアンモニウム含有化合物に含まれるアンモニウムの総称である。
【００２９】
また、各元素のモル比率は、触媒または触媒前駆体をアンモニア水に溶解した成分をＩＣＰ発光分析法で分析することによって求めた値とする。またアンモニウム根のモル比率は、触媒または触媒前駆体をケルダール法で分析することによって求めた値とする。
【００３０】
本発明によれば、前記式（１）で表される組成を有する触媒を用いることで、メタクリル酸の選択率が向上する。通常、メタクロレインが酸化されメタクリル酸となった後、さらに酸化反応が継続して一酸化炭素や二酸化炭素等が生成する逐次酸化反応が起こる。しかしながら、本発明に係る触媒はこの逐次酸化反応を抑制するため、メタクリル酸の選択率が向上すると考えられる。
【００３１】
前記メタクリル酸製造用触媒において、各成分のモル比率が前記式（１）で規定される範囲から外れると、目的生成物であるメタクリル酸の選択率が低下する。前記式（１）において、ｂ＝１２の時、リンとＡの合計量であるａ＋ｆは０．５≦ａ＋ｆ≦２．１を満たす。特に、２．１＜ａ＋ｆの場合はメタクリル酸の選択率が大幅に低下する。ａ＋ｆの下限は０．６以上が好ましく、０．８以上がより好ましく、０．９以上がさらに好ましく、１．３以上が最も好ましい。またａ＋ｆの上限は２．０以下が好ましく、１．９以下がより好ましく、１．８以下がさらに好ましい。ａは０．５≦ａを満たす。ａの下限は０．６以上が好ましく、０．７以上がより好ましい。ａの上限は１．９以下が好ましく、１．８以下がより好ましい。ｆは０≦ｆを満たす。ｆの下限は０．０１以上が好ましく、０．１以上がより好ましい。ｆの上限は１．０以下が好ましく、０．９以下がより好ましい。
【００３２】
また、ＶとＮｂの合計量であるｃ＋ｄは０．０１≦ｃ＋ｄ≦３を満たす。ただし、触媒はＮｂを少なくとも含み、０≦ｃ、０．０１≦ｄ≦３である。ｃ＋ｄの下限は０．１以上が好ましく、０．１５以上がより好ましく、０．２以上がさらに好ましい。またｃ＋ｄの上限は２．５以下が好ましく、２以下がより好ましく、１以下がさらに好ましい。ｄの下限は０．１以上が好ましく、０．１５以上がより好ましく、０．２以上がさらに好ましい。またｄの上限は２．５以下が好ましく、２以下がより好ましく、１以下がさらに好ましい。ｄ／（ｃ＋ｄ）は０．３５≦ｄ／（ｃ＋ｄ）≦１を満たすことが好ましい。これによりメタクリル酸の選択率がより向上する。ｄ／（ｃ＋ｄ）の下限は０．５以上がより好ましく、０．７５以上がさらに好ましく、０．９以上が特に好ましい。
【００３３】
ｅは０．００５≦ｅ≦３を満たす。特に、ｅ＜０．００５の場合はメタクロレインの反応率が低下する。ｅの下限は０．０１以上が好ましく、０．０３以上がより好ましく、０．０５以上がさらに好ましい。またｅの上限は２以下が好ましく、１以下がより好ましく、０．５以下がさらに好ましい。
【００３４】
ｇは０≦ｇ≦３を満たす。ｈは０．０１≦ｈ≦３を満たす。ｈの下限は０．１以上が好ましく、０．３以上がより好ましく、０．５以上がさらに好ましい。またｈの上限は２．５以下が好ましく、２以下がより好ましく、１．５以下がさらに好ましい。ｉは０≦ｉ≦５を満たす。ｉの上限は３以下が好ましく、２以下がより好ましい。
【００３５】
［メタクリル酸製造用触媒前駆体］
また本発明に係るメタクリル酸製造用触媒前駆体（以下、触媒前駆体とも言う）は、メタクロレインを分子状酸素により気相接触酸化してメタクリル酸を製造する際に用いられる触媒の、前駆体であって、ケギン型構造を有し、下記式（２）で表される組成を有する。
【００３６】
ＰａＭｏｂＶｃＮｂｄＣｕｅＡｆＥｇＧｈ（ＮＨ４）ｉＯｊ    （２）
式（２）中、Ｐ、Ｍｏ、Ｖ、Ｎｂ、Ｃｕ、ＮＨ４およびＯは、それぞれ、リン、モリブデン、バナジウム、ニオブ、銅、アンモニウム根および酸素を表す。Ａはケイ素、ゲルマニウム、ヒ素およびアンチモンからなる群から選択される少なくとも１種の元素を表す。Ｅはビスマス、ジルコニウム、テルル、銀、セレン、タングステン、ホウ素、鉄、亜鉛、クロム、マグネシウム、カルシウム、ストロンチウム、タンタル、コバルト、ニッケル、マンガン、バリウム、チタン、スズ、鉛、インジウム、硫黄、パラジウム、ガリウム、セリウムおよびランタンからなる群から選択される少なくとも１種の元素を示す。Ｇはリチウム、ナトリウム、カリウム、ルビジウム、セシウムおよびタリウムからなる群から選択される少なくとも１種の元素を表す。ａ〜ｊは、各成分のモル比率を表し、ｂ＝１２の時、０．５≦ａ＋ｆ≦２．４、０．０１≦ｃ＋ｄ≦３、０．５≦ａ、０≦ｃ、０．０１≦ｄ≦３、０．００５≦ｅ≦３、０≦ｆ、０≦ｇ≦３、０．０１≦ｈ≦３、０．１≦ｉ≦２０を満たし、ｊは前記各成分の価数を満足するのに必要な酸素のモル比率である。
【００３７】
本発明によれば、前記式（２）で表される組成を有する触媒前駆体から得られる触媒を用いることで、メタクリル酸の選択率が向上する。通常、メタクロレインが酸化されメタクリル酸となった後、さらに酸化反応が継続して一酸化炭素や二酸化炭素等が生成する逐次酸化反応が起こる。しかしながら、本発明に係る触媒前駆体から得られる触媒はこの逐次酸化反応を抑制するため、メタクリル酸の選択率が向上すると考えられる。
【００３８】
前記メタクリル酸製造用触媒前駆体において、各成分のモル比率が前記式（２）で規定される範囲から外れると、目的生成物であるメタクリル酸の選択率が低下する。前記式（２）において、ｂ＝１２の時、リンとＡの合計量であるａ＋ｆは０．５≦ａ＋ｆ≦２．４を満たす。特に、２．４＜ａ＋ｆの場合はメタクリル酸の選択率が大幅に低下する。ａ＋ｆの下限は０．６以上が好ましく、０．８以上がより好ましく、０．９以上がさらに好ましく、１．３以上が最も好ましい。またａ＋ｆの上限は２．２以下が好ましく、２．０以下がより好ましく、１．８以下がさらに好ましい。ａは０．５≦ａを満たす。ａの下限は０．６以上が好ましく、０．７以上がより好ましい。ａの上限は１．９以下が好ましく、１．８以下がより好ましい。ｆは０≦ｆを満たす。ｆの下限は０．０１以上が好ましく、０．１以上がより好ましい。ｆの上限は１．０以下が好ましく、０．９以下がより好ましい。
【００３９】
また、ＶとＮｂの合計量であるｃ＋ｄは０．０１≦ｃ＋ｄ≦３を満たす。ただし、触媒前駆体はＮｂを少なくとも含み、０≦ｃ、０．０１≦ｄ≦３である。ｃ＋ｄの下限は０．１以上が好ましく、０．１５以上がより好ましく、０．２以上がさらに好ましい。またｃ＋ｄの上限は２．５以下が好ましく、２以下がより好ましく、１以下がさらに好ましい。ｄの下限は０．１以上が好ましく、０．１５以上がより好ましく、０．２以上がさらに好ましい。またｄの上限は２．５以下が好ましく、２以下がより好ましく、１以下がさらに好ましい。ｄ／（ｃ＋ｄ）は０．３５≦ｄ／（ｃ＋ｄ）≦１を満たすことが好ましい。これによりメタクリル酸の選択率がより向上する。ｄ／（ｃ＋ｄ）の下限は０．５以上がより好ましく、０．７５以上がさらに好ましく、０．９以上が特に好ましい。
【００４０】
ｅは０．００５≦ｅ≦３を満たす。ｅ＜０．００５の場合はメタクロレインの反応率が低下する。ｅの下限は０．０１以上が好ましく、０．０３以上がより好ましく、０．０５以上がさらに好ましい。またｅの上限は２以下が好ましく、１以下がより好ましく、０．５以下がさらに好ましい。
【００４１】
ｇは０≦ｇ≦３を満たす。ｈは０．０１≦ｈ≦３を満たす。ｈの下限は０．１以上が好ましく、０．３以上がより好ましく、０．５以上がさらに好ましい。またｈの上限は２．５以下が好ましく、２以下がより好ましく、１．５以下がさらに好ましい。ｉは０．１≦ｉ≦２０を満たす。ｉの下限は０．５以上が好ましく、１以上がより好ましい。ｉの上限は１８以下が好ましく、１６以下がより好ましい。
【００４２】
本発明に係るメタクリル酸製造用触媒前駆体は、ケギン型構造を有する。これによりメタクロレインを分子状酸素により気相接触酸化してメタクリル酸を製造する際に高い活性を示す。該触媒前駆体の構造は、赤外吸収分析測定により判断することができる。触媒前駆体がケギン型構造を有する場合、得られる赤外吸収スペクトルは、１０６０、９６０、８７０、７８０ｃｍ−１付近に特徴的なピークを有する。
【００４３】
なお、本発明に係るメタクリル酸製造用触媒が下記式（３）で表される組成を有する場合は、下記の原子比率を満たすことが好ましい。
【００４４】
ＰａＭｏｂＶｃＮｂｄＣｕｅＳｂｆＸｇＺｈＯｉ    （３）
式（３）中、Ｐ、Ｍｏ、Ｖ、Ｎｂ、Ｃｕ、ＳｂおよびＯは、それぞれ、リン、モリブデン、バナジウム、ニオブ、銅、アンチモンおよび酸素を表す。Ｘはケイ素、チタン、ゲルマニウム、ヒ素、テルルおよびセレンからなる群から選択される少なくとも１種の元素を表す。Ｚはカリウム、ルビジウムおよびセシウムからなる群から選択される少なくとも１種の元素を表す。ａ〜ｈは、各元素の原子比率を表し、ｂ＝１２の時、０．５≦ａ≦３、０．０１≦ｃ＋ｄ≦３、０．０１≦ｄ≦３、０．０１≦ｅ≦２、０≦ｆ＜０．０１、０．０１≦ｇ≦３、０．０１≦ｈ≦３を満たし、ｉは前記各元素の原子価を満足するのに必要な酸素の原子比率である。
【００４５】
前記式（３）において、ｂ＝１２の時、ａは０．５≦ａ≦３を満たし、好ましくは０．６≦ａ≦２．５を満たし、より好ましくは０．８≦ａ≦２を満たし、さらに好ましくは０．９≦ａ≦１．３を満たす。ｃ＋ｄは、０．０１≦ｃ＋ｄ≦３を満たし、好ましくは０．１≦ｃ＋ｄ≦２．５を満たし、より好ましくは０．１５≦ｃ＋ｄ≦２を満たし、さらに好ましくは０．２≦ｃ＋ｄ≦１を満たす。ｄは、０．０１≦ｄ≦３を満たし、好ましくは０．１≦ｄ≦２．５を満たし、より好ましくは０．１５≦ｄ≦２を満たし、さらに好ましくは０．２≦ｄ≦１を満たす。ｅは、０．０１≦ｅ≦２を満たし、好ましくは０．０３≦ｅ≦１．５を満たし、より好ましくは０．０４≦ｅ≦１を満たし、さらに好ましくは０．０５≦ｅ≦０．５を満たす。ｆは、０≦ｆ＜０．０１を満たし、好ましくは０≦ｆ≦０．００５を満たし、より好ましくは０≦ｆ≦０．００１を満たし、さらに好ましくはｆ＝０を満たす。ｇは、０．０１≦ｇ≦３を満たし、好ましくは０．１≦ｇ≦２．５を満たし、より好ましくは０．３≦ｇ≦２を満たし、さらに好ましくは０．５≦ｇ≦１を満たす。ｈは、０．０１≦ｈ≦３を満たし、好ましくは０．１≦ｈ≦２．５を満たし、より好ましくは０．３≦ｈ≦２を満たし、さらに好ましくは０．５≦ｈ≦１．５を満たす。
【００４６】
各元素の原子比率が前記式（３）で規定される範囲から外れると、目的生成物であるメタクリル酸の選択率が低下する場合がある。特に、メタクリル酸の選択率向上の観点から、アンチモンを含まない、すなわちｆ＝０が好ましい。なお、３＜ｄの場合、メタクロレインの反応率が低下する。
【００４７】
また、ｄ／（ｃ＋ｄ）の値は、０．５≦ｄ／（ｃ＋ｄ）≦１を満たすことが好ましく、０．７５≦ｄ／（ｃ＋ｄ）≦１を満たすことがより好ましく、０．９≦ｄ／（ｃ＋ｄ）≦１を満たすことがさらに好ましい。０．５≦ｄ／（ｃ＋ｄ）≦１を満たすことにより、メタクリル酸の選択率がより向上する。
【００４８】
［メタクリル酸製造用触媒前駆体の製造方法］
本発明に係るメタクリル酸製造用触媒前駆体の製造方法は、以下の工程（ｉ）から（ｉｉｉ）を含み、かつ前記工程（ｉ）および（ｉｉ）において、前記スラリー（Ｉ）、前記溶液（Ｉ）および前記スラリー（ＩＩ）のｐＨを０．１〜６．５の範囲内に維持する。
（ｉ）少なくともモリブデンの原料を含むスラリー（Ｉ）または溶液（Ｉ）を調製する工程。
（ｉｉ）前記スラリー（Ｉ）または前記溶液（Ｉ）にアンモニウム化合物を添加して、アンモニウム塩を含むスラリー（ＩＩ）を調製する工程。
（ｉｉｉ）前記スラリー（ＩＩ）を乾燥し、前記ケギン型構造を有するメタクリル酸製造用触媒前駆体を得る工程。
【００４９】
また、本発明に係るメタクリル酸製造用触媒前駆体の製造方法は、後述する成形工程をさらに有してもよい。該方法によれば、本発明に係るメタクリル酸製造用触媒前駆体を好適に製造することができる。
【００５０】
（工程（ｉ））
工程（ｉ）では、少なくともモリブデンの原料を含むスラリー（Ｉ）または溶液（Ｉ）を調製する。前記スラリー（Ｉ）または前記溶液（Ｉ）はいずれであっても良く、例えば、調製容器を用いて触媒成分の原料化合物を溶媒に懸濁させることでスラリー（Ｉ）を、溶媒に溶解させることで溶液（Ｉ）を、それぞれ調製することができる。前記スラリー（Ｉ）または前記溶液（Ｉ）は少なくともモリブデンの原料を含み、前記式（２）で表される組成に含まれる成分を含むことができ、ニオブの原料を含むことが好ましい。
【００５１】
使用する原料化合物としては特に限定はなく、各元素の硝酸塩、炭酸塩、酢酸塩、アンモニウム塩、酸化物、ハロゲン化物、オキソ酸、オキソ酸塩などが挙げられ、それらを組み合わせて使用することもできる。モリブデン原料としては、例えばパラモリブデン酸アンモニウム、三酸化モリブデン、モリブデン酸、塩化モリブデンなどが挙げられる。リン原料としては、例えば正リン酸、五酸化リン、又は、リン酸アンモニウム、リン酸セシウム等のリン酸塩などが挙げられる。銅原料としては、例えば硫酸銅、硝酸銅、酸化銅、炭酸銅、酢酸銅、塩化銅などが挙げられる。バナジウム原料としては、例えばリンバナドモリブデン酸、メタバナジン酸アンモニウム、五酸化バナジウム、塩化バナジウムなどが挙げられる。ただし、バナジウム原料としてリンバナドモリブデン酸を用いる場合、リンバナドモリブデン酸中には、モリブデン元素およびリン元素が同時に含まれるため、リンバナドモリブデン酸の添加量に応じて目標の触媒前駆体組成となるようにモリブデン原料、リン原料の添加量を調整する。ニオブ原料としては、例えばニオブ酸、五酸化ニオブ、塩化ニオブ、シュウ酸水素ニオブ、ニオブ酸シュウ酸アンモニウムなどが挙げられる。触媒前駆体の調製時の溶媒として水を用いる場合には、ニオブ原料としてシュウ酸水素ニオブ、ニオブ酸シュウ酸アンモニウム等の水溶性原料を用いることが好ましい。一方、例えば五酸化ニオブのような非水溶性原料を用いる場合には、水にシュウ酸や過酸化水素を添加するなどニオブ原料が水に溶解する調製方法を選択することが好ましい。これにより、後述する工程（ｉｉｉ）において好ましい構造を有する触媒前駆体を得ることができる。
【００５２】
前記スラリー（Ｉ）または前記溶液（Ｉ）は、触媒前駆体を構成する元素を含有する原料を溶媒へ添加し、混合して得ることができる。該溶媒としては、水、有機溶媒等を使用できるが、工業的な観点から水を使用することが好ましい。また、必要に応じて前記スラリー（Ｉ）または前記溶液（Ｉ）を加熱処理してもよい。調製時の原料の添加順序は特に限定されないが、工程（ｉ）において、前記スラリー（Ｉ）または前記溶液（Ｉ）のｐＨは０．１〜６．５に維持しながら調製する。これによりメタクリル酸の選択率が向上する。該ｐＨの下限は０．５以上が好ましく、１．０以上がより好ましい。また該ｐＨの上限は６以下が好ましい。なお、前記スラリー（Ｉ）または前記溶液（Ｉ）のｐＨは、ＨＯＲＩＢＡ製ポータブル型ｐＨメータＤ−７２（商品名）等により測定することができる。前記スラリー（Ｉ）または前記溶液（Ｉ）のｐＨを制御する方法としては、触媒前駆体を構成する各成分の原料やアンモニウム根の添加量等を適宜選択し、硝酸、シュウ酸等を適宜添加する方法が挙げられる。
【００５３】
（工程（ｉｉ））
工程（ｉｉ）では、前記スラリー（Ｉ）または前記溶液（Ｉ）にアンモニウム化合物を添加して、アンモニウム塩を含むスラリー（ＩＩ）を調製する。アンモニウム化合物としては、炭酸水素アンモニウム、炭酸アンモニウム、硝酸アンモニウム、アンモニア水等が挙げられる。これらのアンモニウム化合物は、一種を用いてもよく、二種以上を併用してもよい。また工程（ｉｉ）では、アンモニウム化合物に加えて金属カチオン含有化合物を添加することが好ましい。金属カチオン含有化合物としては、リチウム、ナトリウム、カリウム、ルビジウム、セシウムおよびタリウムからなる群から選択される少なくとも１種の元素（前記式（２）のＧに相当）を含む化合物を用いることが好ましい。
【００５４】
また、前記スラリー（ＩＩ）を加熱処理することが好ましい。加熱処理の温度は特に限定されないが、モリブデン、ニオブ、銅、リンおよび必要により他の金属元素を含有する化合物が溶解または他の化合物と反応できる温度まで加熱することが好ましく、具体的には７５〜１３０℃が好ましく、９５〜１３０℃がより好ましい。用いる溶媒の蒸気圧に応じて、加熱時に濃縮、還流したり、密閉容器の中で操作することにより加圧条件にて加熱処理したりしてもよい。昇温速度は特に限定されないが、０．８〜１５℃／分が好ましい。昇温速度が０．８℃／分以上であることにより、スラリー調製時間を短縮できる。また、昇温速度が１５℃／分以下であることにより、通常の昇温設備を用いて昇温を行うことができる。
【００５５】
工程（ｉｉ）において、前記スラリー（ＩＩ）のｐＨを０．１〜６．５に維持しながら調製する。これによりメタクリル酸の選択率が向上する。該ｐＨの下限は０．５以上が好ましく、１．０以上がより好ましい。また上限は６．０以下が好ましい。工程（ｉｉ）において加熱処理を行った場合、得られる加熱処理後のスラリー（ＩＩ）のｐＨは、０．１〜３．０であることが好ましく、下限は１．０以上、上限は２．５以下がより好ましい。なお、前記スラリー（ＩＩ）のｐＨは、ＨＯＲＩＢＡ製ポータブル型ｐＨメータＤ−７２（商品名）等により測定することができる。前記スラリー（ＩＩ）のｐＨを制御する方法としては、触媒前駆体を構成する各成分の原料やアンモニウム根の添加量等を適宜選択し、硝酸、シュウ酸等を適宜添加する方法が挙げられる。これにより、後述する工程（ｉｉｉ）において好ましい構造を有する触媒前駆体を得ることができる。
【００５６】
（工程（ｉｉｉ））
工程（ｉｉｉ）では、前記スラリー（ＩＩ）を乾燥し、前記ケギン型構造を有するメタクリル酸製造用触媒前駆体を得る。乾燥方法に特に制限はなく、ドラム乾燥、凍結乾燥、噴霧乾燥、蒸発乾固等が挙げられる。これらのうち本発明に係る方法では、ドラム乾燥、噴霧乾燥または蒸発乾固が好ましい。
【００５７】
工程（ｉｉｉ）においてケギン型構造を有する触媒前駆体を得る方法としては、前記工程（ｉｉ）において得られる加熱処理後の前記スラリー（ＩＩ）のｐＨを３以下、好ましくは２．５以下に調整する方法が挙げられる。該触媒前駆体の構造は、赤外吸収分析測定により判断することができる。該触媒前駆体がケギン型構造を有する場合、得られる赤外吸収スペクトルは、１０６０、９６０、８７０、７８０ｃｍ−１付近に特徴的なピークを有する。
【００５８】
（成形工程）
成形工程では、前記触媒前駆体または後述する焼成工程で得られる焼成後の触媒を成形する。本発明に係る方法により製造される触媒は、固定床型反応器や流動床型反応器のいずれでも使用することができるため、該触媒の形状はそれぞれの反応の形態に好適な形状から適宜選択すればよい。例えば固定床型反応器で使用される触媒の成形方法は特に限定はなく、公知の方法から適宜選択することができるが、反応時の圧力損失が大きくならない形状に成形することが好ましい。成形方法としては、打錠成形、湿式成形、加圧成形、転動造粒等が挙げられ、使用条件に応じて好適な大きさおよび形状とすればよい。また、例えば流動床型反応器で使用される触媒を製造する場合には、噴霧乾燥により微粉とした触媒前駆体を湿式成形することが好ましい。
【００５９】
［メタクリル酸製造用触媒の製造方法］
本発明に係るメタクリル酸製造用触媒の製造方法は、前記工程（ｉｉｉ）で得られた触媒前駆体、または前記成形工程で得られた触媒前駆体の成形物（以下、まとめて触媒前駆体とも言う）を焼成する工程（以下、焼成工程とも言う）を含む。
【００６０】
（焼成工程）
焼成工程では、前記触媒前駆体を焼成し、メタクリル酸製造用触媒を得る。焼成方法に特に限定はなく、静置焼成、流動焼成等から好適な方法を適宜選択すればよい。静置焼成としては、例えば箱型電気炉、環状焼成炉等を用いて焼成する方法が挙げられる。流動焼成としては、例えば流動焼成炉、ロータリーキルン等を用いて焼成する方法が挙げられる。焼成ガスは、空気、窒素等から適宜選択することができる。なお、所望の焼成ガス雰囲気が維持できれば、焼成ガスは流通させても、流通させなくてもよい。触媒活性およびメタクリル酸選択率が高い触媒が得られる観点から、焼成温度は２００〜５００℃が好ましく、下限は３００℃以上、上限は４５０℃以下がより好ましい。焼成時間は０．５〜４０時間が好ましく、１〜４０時間がより好ましく、２〜４０時間がさらに好ましい。
【００６１】
なお、得られる触媒は単体で用いてもよいが、シリカ、アルミナ、シリカ・アルミナ、シリコンカーバイド等の不活性担体に担持させるか、またはこれらと混合して用いてもよい。また、本発明に係る製造方法以外の方法で製造された触媒と混合して用いても良い。
【００６２】
［メタクリル酸の製造方法］
本発明に係るメタクリル酸の製造方法は、本発明に係るメタクリル酸製造用触媒を用いて、メタクロレインを分子状酸素により気相接触酸化してメタクリル酸を製造する。また、本発明に係るメタクリル酸の製造方法は、本発明に係る方法によりメタクリル酸製造用触媒を製造し、該メタクリル酸製造用触媒を用いてメタクロレインを分子状酸素により気相接触酸化してメタクリル酸を製造する。また、本発明に係るメタクリル酸の製造方法は、本発明に係る方法により製造されたメタクリル酸製造用触媒を用いて、メタクロレインを分子状酸素により気相接触酸化してメタクリル酸を製造する。これらの方法によれば、高選択率でメタクリル酸を製造することができる。
【００６３】
前記方法は、メタクロレインと分子状酸素とを含む原料ガスを前記メタクリル酸製造用触媒に接触させて行うことができる。原料ガス中のメタクロレインの濃度は特に限定されないが、１〜２０容量％が好ましく、３〜１０容量％がより好ましい。原料であるメタクロレインは、水、低級飽和アルデヒド等の本反応に実質的な影響を与えない不純物を少量含んでいてもよい。
【００６４】
原料ガス中の分子状酸素の濃度は、メタクロレイン１モルに対して０．４〜４モルが好ましく、０．５〜３モルがより好ましい。分子状酸素源としては、経済性の観点から空気が好ましい。必要であれば、空気に純酸素を加えて分子状酸素を富化した気体を用いてもよい。
【００６５】
原料ガスは、メタクロレイン及び分子状酸素を、窒素、炭酸ガス等の不活性ガスで希釈したものであってもよい。さらに、原料ガスに水蒸気を加えてもよい。水の存在下で反応を行うことにより、メタクリル酸をより高選択率、高収率で得ることができる。原料ガス中の水蒸気の濃度は、０．１〜５０容量％が好ましく、１〜４０容量％がより好ましい。
【００６６】
原料ガスとメタクリル酸製造用触媒との接触時間は、１．５〜１５秒が好ましく、２〜１０秒がより好ましい。反応圧力は、０．１〜１ＭＰａ（Ｇ）が好ましい。ただし、（Ｇ）はゲージ圧であることを意味する。反応温度は２００〜４５０℃が好ましく、２５０〜４００℃がより好ましい。
【００６７】
［メタクリル酸エステルの製造方法］
本発明に係るメタクリル酸エステルの製造方法は、本発明に係る方法により製造されたメタクリル酸をエステル化する。また、本発明に係るメタクリル酸エステルの製造方法は、本発明に係る方法によりメタクリル酸を製造し、該メタクリル酸をエステル化する。これらの方法によれば、メタクロレインの気相接触酸化により得られるメタクリル酸を用いて、メタクリル酸エステルを得ることができる。メタクリル酸と反応させるアルコールとしては特に限定されず、メタノール、エタノール、イソプロパノール、ｎ−ブタノール、イソブタノール等が挙げられる。得られるメタクリル酸エステルとしては、例えばメタクリル酸メチル、メタクリル酸エチル、メタクリル酸プロピル、メタクリル酸ブチル等が挙げられる。反応は、スルホン酸型カチオン交換樹脂等の酸性触媒の存在下で行うことができる。反応温度は５０〜２００℃が好ましい。
【実施例】
【００６８】
以下、実施例および比較例により本発明を詳細に説明するが、本発明はこれらの実施例に限定されるものではない。実施例および比較例中の「部」は質量部を意味する。【００６９】
触媒前駆体および触媒における各元素の組成比は、触媒または触媒前駆体をアンモニア水に溶解した成分をＩＣＰ発光分析法で分析することによって求めた。またアンモニウム根のモル比率は、触媒または触媒前駆体をケルダール法で分析することによって求めた。また、スラリーおよび溶液のｐＨは、ＨＯＲＩＢＡ製ポータブル型ｐＨメータＤ−７２（商品名）を用いて測定した。【００７０】
原料ガスおよび生成物の分析は、ガスクロマトグラフィーを用いて行った。ガスクロマトグラフィーの結果から、メタクロレインの反応率およびメタクリル酸の選択率を下記式にて求めた。【００７１】
メタクロレインの反応率（％）＝反応したメタクロレインのモル数／供給したメタクロレインのモル数×１００
メタクリル酸の選択率（％）＝生成したメタクリル酸のモル数／反応したメタクロレインのモル数×１００。【００７２】
［実施例１］
室温の純水１２００部に、三酸化モリブデン３００部、ニオブ酸シュウ酸アンモニウム２１部、８５質量％リン酸水溶液２０．１部を純水１８部で希釈した希釈物、６０質量％ヒ酸水溶液２４．６部を純水１８部で希釈した希釈物、および硝酸銅（ＩＩ）三水和物４．２部を純水９．０部に溶解した溶解物を混合し、スラリー（Ｉ）を得た。スラリー（Ｉ）を室温で撹拌しながら、重炭酸セシウム２３．５部および重炭酸カリウム５．２部を室温の純水６０部に溶解した溶解物と、炭酸アンモニウム２７．５部を室温の純水７３部に溶解した溶解物を滴下し、スラリー（ＩＩ）を得た。得られたスラリー（ＩＩ）を２℃／分で昇温し、９５℃にて２時間加熱撹拌した。スラリー（Ｉ）およびスラリー（ＩＩ）の調製において、スラリー（Ｉ）およびスラリー（ＩＩ）のｐＨは１．４〜５．５の範囲内で変化し、加熱撹拌後に得られたスラリー（ＩＩ）のｐＨは１．４〜２．５の範囲内であった。該スラリー（ＩＩ）を加熱して蒸発乾固させ、触媒前駆体を得た。得られた触媒前駆体の酸素を除く組成比を表１に示す。また、該触媒前駆体はケギン型構造を有していた。【００７３】
得られた触媒前駆体を加圧成形し、破砕し、粒径が７１０μｍ〜２．３６ｍｍの範囲内になるように篩いを用いて分級したものを、空気流通下、３８０℃で５時間焼成することで、触媒を製造した。得られた触媒の酸素を除く組成比を表２に示す。なお、該触媒におけるアンモニウム根のモル比率は０≦ｉ≦１であった。【００７４】
前記触媒を反応器に充填して、メタクロレイン５容量％、酸素１０容量％、水蒸気３０容量％および窒素５５容量％からなる原料ガスを流通させ、反応温度２８５℃にて反応評価を行った。なお触媒充填量は、メタクロレインの反応率が１３〜２７％の範囲内となるように調節した。反応後のガスを捕集し、ガスクロマトグラフィーで分析してメタクロレイン反応率とメタクリル酸選択率を算出した。結果を表２に示す。【００７５】
［実施例２］
実施例１において、ニオブ酸シュウ酸アンモニウムの仕込み量を１７部に、６０質量％ヒ酸水溶液の仕込み量を２０．５部に変更した点以外は、実施例１と同様の方法で触媒前駆体を製造した。スラリー（Ｉ）およびスラリー（ＩＩ）の調製において、スラリー（Ｉ）およびスラリー（ＩＩ）のｐＨは１．４〜５．６の範囲内で変化し、加熱撹拌後に得られたスラリー（ＩＩ）のｐＨは１．４〜２．５の範囲内であった。また、得られた触媒前駆体の酸素を除く組成比を表１に示す。また、該触媒前駆体はケギン型構造を有していた。【００７６】
得られた触媒前駆体を、実施例１と同様の方法で成形および焼成して触媒を製造し、該触媒を用いて実施例１と同様の方法で反応評価を行った。触媒の酸素を除く組成比および反応評価結果を表２に示す。なお、該触媒におけるアンモニウム根のモル比率は０≦ｉ≦１であった。【００７７】
［実施例３］
室温の純水１２００部に、三酸化モリブデン３００部、メタバナジン酸アンモニウム０．２２部、ニオブ酸シュウ酸アンモニウム１３部、８５質量％リン酸水溶液２０．１部を純水１８部で希釈した希釈物、６０質量％ヒ酸水溶液２４．６部を純水１８部で希釈した希釈物、および硝酸銅（ＩＩ）三水和物４．２部を純水９．０部に溶解した溶解物を混合し、スラリー（Ｉ）を得た。スラリー（Ｉ）を室温で撹拌しながら、重炭酸セシウム３３．６部を室温の純水６０部に溶解した溶解物と、炭酸アンモニウム２７．５部を室温の純水７３部に溶解した溶解物を滴下し、スラリー（ＩＩ）を得た。得られたスラリー（ＩＩ）を２℃／分で昇温し、９５℃にて２時間加熱撹拌した。スラリー（Ｉ）およびスラリー（ＩＩ）の調製において、スラリー（Ｉ）およびスラリー（ＩＩ）のｐＨは１．４〜５．６の範囲内で変化し、加熱撹拌後に得られたスラリー（ＩＩ）のｐＨは１．４〜２．５の範囲内であった。該スラリー（ＩＩ）を加熱して蒸発乾固させ、触媒前駆体を得た。得られた触媒前駆体の酸素を除く組成比を表１に示す。また、該触媒前駆体はケギン型構造を有していた。【００７８】
得られた触媒前駆体を、実施例１と同様の方法で成形および焼成して触媒を製造し、該触媒を用いて実施例１と同様の方法で反応評価を行った。触媒の酸素を除く組成比および反応評価結果を表２に示す。なお、該触媒におけるアンモニウム根のモル比率は０≦ｉ≦１であった。【００７９】
［実施例４］
実施例３において、メタバナジン酸アンモニウムの仕込み量を２部に変更した点以外は、実施例３と同様の方法で触媒前駆体を製造した。スラリー（Ｉ）およびスラリー（ＩＩ）の調製において、スラリー（Ｉ）およびスラリー（ＩＩ）のｐＨは１．５〜５．７の範囲内で変化し、加熱撹拌後に得られたスラリー（ＩＩ）のｐＨは１．５〜２．５の範囲内であった。得られた触媒前駆体の酸素を除く組成比を表１に示す。また、該触媒前駆体はケギン型構造を有していた。【００８０】
得られた触媒前駆体を、実施例１と同様の方法で成形および焼成して触媒を製造し、該触媒を用いて実施例１と同様の方法で反応評価を行った。触媒の酸素を除く組成比および反応評価結果を表２に示す。なお、該触媒におけるアンモニウム根のモル比率は０≦ｉ≦１であった。【００８１】
［実施例５］
室温の純水１２００部に、三酸化モリブデン３００部、メタバナジン酸アンモニウム４．１部、ニオブ酸シュウ酸アンモニウム１０．５部、８５質量％リン酸水溶液２０．１部を純水１８部で希釈した希釈物、６０質量％ヒ酸水溶液２４．６部を純水１８部で希釈した希釈物、および硝酸銅（ＩＩ）三水和物４．２部を純水９．０部に溶解した溶解物を混合し、スラリー（Ｉ）を得た。スラリー（Ｉ）を室温で撹拌しながら、重炭酸セシウム３０．３部および重炭酸カリウム１．７部を室温の純水６０部に溶解した溶解物と、炭酸アンモニウム２７．５部を室温の純水７３部に溶解した溶解物を滴下し、スラリー（ＩＩ）を得た。得られたスラリー（ＩＩ）を２℃／分で昇温し、９５℃にて２時間加熱撹拌した。スラリー（Ｉ）およびスラリー（ＩＩ）の調製において、スラリー（Ｉ）およびスラリー（ＩＩ）のｐＨは１．５〜５．７の範囲内で変化し、加熱撹拌後に得られたスラリー（ＩＩ）のｐＨは１．５〜２．５の範囲内であった。該スラリー（ＩＩ）を加熱して蒸発乾固させ、触媒前駆体を得た。得られた触媒前駆体の酸素を除く組成比を表１に示す。また、該触媒前駆体はケギン型構造を有していた。【００８２】
得られた触媒前駆体を、実施例１と同様の方法で成形および焼成して触媒を製造し、該触媒を用いて実施例１と同様の方法で反応評価を行った。触媒の酸素を除く組成比および反応評価結果を表２に示す。なお、該触媒におけるアンモニウム根のモル比率は０≦ｉ≦１であった。【００８３】
［比較例１］
実施例５において、メタバナジン酸アンモニウムの仕込み量を８．２部に、重炭酸セシウムの仕込み量を２３．５部に、重炭酸カリウムの仕込み量を５．２部に変更し、ニオブ酸シュウ酸アンモニウムを用いなかった点以外は、実施例５と同様の方法で触媒前駆体を製造した。スラリー（Ｉ）およびスラリー（ＩＩ）の調製において、スラリー（Ｉ）およびスラリー（ＩＩ）のｐＨは１．５〜５．７の範囲内で変化し、加熱撹拌後に得られたスラリー（ＩＩ）のｐＨは１．５〜２．５の範囲内であった。得られた触媒前駆体の酸素を除く組成比を表１に示す。また、該触媒前駆体はケギン型構造を有していた。【００８４】
得られた触媒前駆体を、実施例１と同様の方法で成形および焼成して触媒を製造し、該触媒を用いて実施例１と同様の方法で反応評価を行った。触媒の酸素を除く組成比および反応評価結果を表２に示す。なお、該触媒におけるアンモニウム根のモル比率は０≦ｉ≦１であった。【００８５】
［比較例２］
純水１２００部に、三酸化モリブデン３００部、メタバナジン酸アンモニウム４．１部、ニオブ酸シュウ酸アンモニウム１０．５部、五酸化アンチモン２２．８部、８５質量％リン酸水溶液２０．１部を純水１８部で希釈した希釈物、６０質量％ヒ酸水溶液２４．６部を純水１８部で希釈した希釈物、および硝酸銅（ＩＩ）三水和物４．２部を純水９．０部に溶解した溶解物を混合し、スラリー（Ｉ）を得た。スラリー（Ｉ）を室温で撹拌しながら、重炭酸セシウム３０．３部および重炭酸カリウム１．７部を室温の純水６０部に溶解した溶解物と、炭酸アンモニウム２７．５部を室温の純水７３部に溶解した溶解物を滴下し、スラリー（ＩＩ）を得た。得られたスラリー（ＩＩ）を２℃／分で昇温し、９５℃にて２時間加熱撹拌した。スラリー（Ｉ）およびスラリー（ＩＩ）の調製において、スラリー（Ｉ）およびスラリー（ＩＩ）のｐＨは１．５〜５．７の範囲内で変化し、加熱撹拌後に得られたスラリー（ＩＩ）のｐＨは１．５〜２．５の範囲内であった。該スラリー（ＩＩ）を加熱して蒸発乾固させ、触媒前駆体を得た。得られた触媒前駆体の酸素を除く組成比を表１に示す。また、該触媒前駆体はケギン型構造を有していた。【００８６】
得られた触媒前駆体を、実施例１と同様の方法で成形および焼成して触媒を製造し、該触媒を用いて実施例１と同様の方法で反応評価を行った。触媒の酸素を除く組成比および反応評価結果を表２に示す。なお、該触媒におけるアンモニウム根のモル比率は０≦ｉ≦１であった。【００８７】
【表１】
2018150797.tif 000002
【００８８】
【表２】
2018150797.tif 000003
【００８９】
表１および表２に示されるように、実施例１〜５では、触媒前駆体および触媒の組成比が本発明の範囲内にあり、メタクリル酸選択率が高い触媒であることが確認された。一方、ニオブ組成比が本発明の範囲外である比較例１およびａ＋ｆの値が本発明の範囲外である比較例２は、実施例１〜５と比較してメタクリル酸選択率が低い結果となった。【００９０】
なお、本実施例で得られたメタクリル酸をエステル化することで、メタクリル酸エステルを得ることができる。【００９１】
この出願は、２０１７年２月１７日に出願された日本出願特願２０１７−０２８１７４を基礎とする優先権を主張し、その開示の全てをここに取り込む。【００９２】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
【産業上の利用可能性】
【００９３】
本発明に係るメタクリル酸製造用触媒は、高い選択率でメタクリル酸を製造することができるため、工業的にメタクリル酸を製造する際に有用である。
【国際調査報告】
2018150797.tif 000004
2018150797.tif 000005
2018150797.tif 000006
2018150797.tif 000007